(57)【要約】  本発明は、（Ａ）  以下から選択されるシラン架橋ポリマー１００重量部、式Ｒ２−Ｏ−Ｚ１−Ｏ−ＣＯ−ＮＨ−（ＣＨ２）−ＳｉＲａ（ＯＲ１）３−ａ  （Ｉ）のポリマー（Ａ１）及び式Ｒ４−Ｏ−Ｚ２−Ｏ−ＣＯ−ＮＨ−（ＣＨ２）３−Ｓｉ（ＯＲ３）３  （ＩＩ）のポリマー（Ａ２）、（Ｂ）  以下の式の少なくとも２つの末端基を有するシラン架橋ポリマー０〜３００重量部、−ＳｉＲ７ｃ（ＯＲ８）３−ｃ  （ＩＩＩ）、及び（Ｃ）  粘着付与樹脂２０〜４００重量部を含む架橋性組成物（Ｍ）（基及び添え字は請求項１に示された定義を有する）及びそれらの製造方法及び接着剤及び封止剤としてのその使用に関する。【特許請求の範囲】
【請求項１】
（Ａ）  以下から選択されるシラン架橋ポリマー１００重量部、
式Ｒ２−Ｏ−Ｚ１−Ｏ−ＣＯ−ＮＨ−（ＣＨ２）−ＳｉＲａ（ＯＲ１）３−ａ  （Ｉ）のポリマー（Ａ１）
及び
式Ｒ４−Ｏ−Ｚ２−Ｏ−ＣＯ−ＮＨ−（ＣＨ２）３−Ｓｉ（ＯＲ３）３  （ＩＩ）のポリマー（Ａ２）、
［式中
Ｚ１は、Ｃ結合したヒドロキシル基を含まない二価のポリマー基を示し、
Ｚ２は、Ｃ結合したヒドロキシル基を含まない二価のポリマー基を示し、
Ｒは、同一であっても異なっていてもよく、一価のＳｉＣ結合した置換されていてもよいヒドロカルビル基を表し、
Ｒ１は、同一であっても異なっていてもよく、水素原子又は一価の置換されていてもよいヒドロカルビル基を表し、
Ｒ３は、同一であっても異なっていてもよく、水素原子又は一価の置換されていてもよいヒドロカルビル基を表し、
Ｒ２は、一価の置換されていてもよいヒドロカルビル基を表し、
Ｒ４は、一価の置換されていてもよいヒドロカルビル基を表し、
ａは、０又は１である。］
（Ｂ）  以下の式の少なくとも２つの末端基を有するシラン架橋ポリマー０〜３００重量部、
−ＳｉＲ７ｃ（ＯＲ８）３−ｃ  （ＩＩＩ）、
［式中、
Ｒ７は、同一であっても異なっていてもよく、一価のＳｉＣ結合した、置換されていてもよいヒドロカルビル基を表し、
Ｒ８は、同一であっても異なっていてもよく、水素原子又は一価の置換されていてもよいヒドロカルビル基を表し、
ｃは、０、１又は２である。］
並びに
（Ｃ）  粘着付与樹脂２０〜４００重量部
を含む組成物（Ｍ）。
【請求項２】
基Ｚ１及びＺ２が、Ｃ結合したヒドロキシル基を含まない線状ポリオキシアルキレン基であることを特徴とする、請求項１に記載の組成物。
【請求項３】
基Ｒ２及びＲ４が、互いに独立して、ハロゲン原子で置換されていてもよい１〜１０個の炭素原子を有するアルキル基であることを特徴とする、請求項１又は２に記載の組成物。
【請求項４】
成分（Ｂ）を１０〜３００重量部の量で含むことを特徴とする、請求項１から３のいずれか一項に記載の組成物。
【請求項５】
粘着付与樹脂（Ｃ）が、
（Ｃ１）  フェノール変性テルペン樹脂、
（Ｃ２）  炭化水素樹脂、
（Ｃ３）  ロジン、及び
（Ｃ４）  アクリル酸エステル樹脂
から選択される化合物を含むことを特徴とする、請求項１から４のいずれか一項に記載の組成物。
【請求項６】
水捕捉剤（Ｇ）を含むことを特徴とする、請求項１から５のいずれか一項に記載の組成物。
【請求項７】
（Ａ）  ポリマー（Ａ１）及びポリマー（Ａ２）から選択されるポリマー１００重量部、
（Ｂ）  式（ＩＩＩ）の少なくとも２つの末端基を有するシラン架橋ポリマー２０〜２００重量部、
（Ｃ）  粘着付与樹脂４０〜３００重量部、
（Ｄ）  触媒０．１〜３０重量部、
任意に（Ｅ）  充填剤、
任意に（Ｆ）  接着促進剤、
（Ｇ）  水捕捉剤０．５〜３０重量部、
任意に（Ｈ）  非反応性可塑剤、
任意に（Ｉ）添加剤、並びに
任意に（Ｊ）  アジュバント
を含むものであることを特徴とする、請求項１から６のいずれか一項に記載の組成物。
【請求項８】
個々の成分を任意の順序で混合することによって、請求項１から７のいずれか一項に記載の組成物（Ｍ）を製造する方法。
【請求項９】
請求項１から７のいずれか一項に記載の組成物（Ｍ）又は請求項８に記載のように製造された組成物（Ｍ）を架橋して製造された成形品。
【請求項１０】
請求項１から７のいずれか一項に記載の組成物（Ｍ）又は請求項８に記載のように製造された組成物（Ｍ）を少なくとも１つの基材の表面に塗布し、次いでこの表面を接着されるべき第２の基材と接触させ、その後組成物（Ｍ）を架橋させる、基材の接着方法。
【請求項１１】
請求項１から７のいずれか一項に記載の組成物（Ｍ）又は請求項８に記載のように製造された組成物（Ｍ）を少なくとも１つの基材の表面に塗布して架橋し、この被覆された表面を接着されるべき第２の基材と接触させる、基材の接着方法。
【発明の詳細な説明】
【技術分野】
【０００１】
本発明は、シラン架橋プレポリマーをベースとする架橋性組成物、それらの製造方法、及び接着剤及び封止剤としてのその使用に関する。
【背景技術】
【０００２】
反応性アルコキシシリル基を有するポリマー系は長い歴史を有する。これらのアルコキシシラン末端ポリマーは、水又は大気中の湿気と接触すると、室温でさえもアルコキシ基の脱離を伴いながら互いに縮合することが可能である。そのような材料の最も重要な用途の１つは、接着剤及び封止剤の製造である。
【０００３】
アルコキシシラン架橋ポリマーをベースとする接着剤及び封止剤は、完全に硬化した状態で特定の基材に対して良好な接着特性を示すばかりでなく、非常に良好な機械的特性を示し、高弾性であるだけでなく引張強度も有することができる。また、従来のシリコーン封止剤と比較して、シラン架橋系は、再コーティング性、及び汚れの傾向の低減という利点を有する。さらに、ポリウレタン系のような他の反応性接着剤系と比較して、それらは毒性学的に異論がないという利点を有する。
【０００４】
１成分系（１Ｋ系）が好まれ、大気中の湿気と接触して硬化する多くの用途がある。１成分系の決定的な利点の１つは、特に、この場合、ユーザーが様々な接着剤成分を混合する必要がないため、非常に容易に塗布することができることである。
【０００５】
これらの先行技術のシステムの欠点は、特に水分に関して対応するＭＳポリマー及び／又はＳＰＵＲポリマーの反応性が低いことであり、活発な触媒反応を必要とする因子である。したがって、典型的には、問題の混合物は、かなりの量の毒物学的に好ましくないスズ触媒を含む。これは、株式会社カネカ（日本、大阪）から市販されているＭＳポリマーの大部分のように、３−トリアルコキシシリルプロピル基を有しておらず、代わりに反応性がより低い３−メチルジアルコキシシリルプロピル基のみを有するシラン架橋系に特に当てはまる。
【０００６】
ここでの利点は、α−シラン末端プレポリマーと呼ばれるものの使用であり、隣接するウレタン単位にメチレンスペーサーによって結合した反応性アルコキシシリル基を有する。この種類の化合物は反応性が高く、空気接触時の高い硬化速度を達成するためにスズ触媒も強酸又は強塩基も必要としない。市販のα−シラン末端プレポリマーは、ワッカー・ケミー社からのＧＥＮＩＯＳＩＬ（Ｒ）  ＳＴＰ−Ｅ１０又は−Ｅ３０である。
【０００７】
文献に広く記載されている種類の慣用のシラン末端ポリマーの鎖末端の大部分は、架橋性シラン官能基を有しており、したがって、線状主鎖を有するポリマーをベースとする場合、分子当たり２つのシラン官能基を含む。分枝状ポリマーの場合、その分枝度に応じて、鎖末端の数はさらに多くなり、したがって、それらは１分子あたりより多い反応性シラン官能基を有する。
【０００８】
これらの生成物は硬化して、粘着性が低いか又は完全に粘着性のない表面を有する組成物を形成する。必ずしもそうではないが、多くの場合これは望ましい特徴である。さらに、問題の材料は、低エネルギー表面に対して、特にＥＰＤＭ（エチレン−プロピレン−ジエンゴム）、ＰＶＣ（ポリ塩化ビニル）、ＰＰ（ポリプロピレン）又はＰＥ（ポリエチレン）等の様々なプラスチックに対して、比較的低い接着性を示す。
【０００９】
ここでのある改善は、例えば、ＤＥ−Ａ１０２０１３２１６８５２号に記載されている種類の少なくとも２つではなく、むしろ１つのシリル基のみを有するある割合のポリマーを含む接着剤及び封止剤によって表される。しかし、これらの材料でさえ、上記の表面に十分な接着性を示さない。
【先行技術文献】
【特許文献】
【００１０】
【特許文献１】独国特許出願公開第１０２０１３２１６８５２号明細書
【発明の概要】
【発明が解決しようとする課題】
【００１１】
したがって、本発明の目的は、先行技術の欠点を克服するシラン末端プレポリマーをベースとする接着剤を開発することであった。
【課題を解決するための手段】
【００１２】
本発明の主題は、
（Ａ）  以下から選択されるシラン架橋ポリマー１００重量部、
式Ｒ２−Ｏ−Ｚ１−Ｏ−ＣＯ−ＮＨ−（ＣＨ２）−ＳｉＲａ（ＯＲ１）３−ａ  （Ｉ）のポリマー（Ａ１）
及び
式Ｒ４−Ｏ−Ｚ２−Ｏ−ＣＯ−ＮＨ−（ＣＨ２）３−Ｓｉ（ＯＲ３）３  （ＩＩ）のポリマー（Ａ２）、
式中
Ｚ１は、Ｃ結合したヒドロキシル基を含まない二価のポリマー基を示し、
Ｚ２は、Ｃ結合したヒドロキシル基を含まない二価のポリマー基を示し、
Ｒは、同一であっても異なっていてもよく、一価のＳｉＣ結合した置換されていてもよいヒドロカルビル基を表し、
Ｒ１は、同一であっても異なっていてもよく、水素原子又は一価の置換されていてもよいヒドロカルビル基を表し、
Ｒ３は、同一であっても異なっていてもよく、水素原子又は一価の置換されていてもよいヒドロカルビル基を表し、
Ｒ２は、一価の置換されていてもよいヒドロカルビル基を表し、
Ｒ４は、一価の置換されていてもよいヒドロカルビル基を表し、
ａは、０又は１、好ましくは０である、
（Ｂ）  以下の式の少なくとも２つの末端基を有するシラン架橋ポリマー０〜３００重量部、
−ＳｉＲ７ｃ（ＯＲ８）３−ｃ  （ＩＩＩ）、
式中、
Ｒ７は、同一であっても異なっていてもよく、一価のＳｉＣ結合した、置換されていてもよいヒドロカルビル基を表し、
Ｒ８は、同一であっても異なっていてもよく、水素原子又は一価の置換されていてもよいヒドロカルビル基を表し、
ｃは、０、１又は２、好ましくは０又は１である、
並びに
（Ｃ）  粘着付与樹脂２０〜４００重量部
を含む組成物（Ｍ）である。
【発明を実施するための形態】
【００１３】
本発明は、成分（Ａ）及び（Ｃ）、並びに任意に成分（Ｂ）を含む本発明の組成物が水分と接触すると硬化して、低エネルギー表面上、特にＥＰＤＭ（より詳細にはＥＰＤＭルーフィング（ｒｏｏｆｉｎｇ）膜）、及びＰＶＣ、ＰＥ及びＰＰフィルムのようなプラスチックの上に優れた接着プロファイルを示す固体組成物を与えるという驚くべき知見に基づいている。
【００１４】
良好な特性に特に重要なのは、ちょうど１つの反応性シリル基及び１つの非反応性鎖末端を有し、そのため一方では所望の非常に良好な接着特性をもたらし、同時に架橋性でなく、したがって移動可能なポリマーを有さない本発明のポリマー（Ａ）である。
【００１５】
基Ｒの例は、アルキル基、例えば、メチル基、エチル基、ｎ−プロピル基、イソプロピル基、１−ｎ−ブチル基、２−ｎ−ブチル基、イソブチル基、ｔｅｒｔ−ブチル基、ｎ−ペンチル基、イソペンチル基、ネオペンチル基、ｔｅｒｔ−ペンチル基；ヘキシル基、例えば、ｎ−ヘキシル基；ヘプチル基、例えば、ｎ−ヘプチル基；オクチル基、例えば、ｎ−オクチル基、イソオクチル基及び２，２，４−トリメチルペンチル基；ノニル基、例えば、ｎ−ノニル基；デシル基、例えば、ｎ−デシル基；ドデシル基、例えば、ｎ−ドデシル基；オクタデシル基、例えば、ｎ−オクタデシル基；シクロアルキル基、例えば、シクロペンチル基、シクロヘキシル基、シクロヘプチル基及びメチルシクロヘキシル基；アルケニル基、例えば、ビニル基、１−プロペニル基及び２−プロペニル基；アリール基、例えば、フェニル基、ナフチル基、アントリル基及びフェナントリル基；アルカリール基、例えば、ｏ−、ｍ−、ｐ−トリル基；キシリル基及びエチルフェニル基；及びアラルキル基、例えば、ベンジル基、α−及びβ−フェニルエチル基である。
【００１６】
置換された基Ｒの例は、ハロアルキル基、例えば、３，３，３−トリフルオロ−ｎ−プロピル基、２，２，２，２’，２’，２’−ヘキサフルオロイソプロピル基及びヘプタフルオロイソプロピル基、ハロアリール基、例えば、ｏ−、ｍ−及びｐ−クロロフェニル基である。
【００１７】
基Ｒは、好ましくは、ハロゲン原子で任意に置換されていてもよい１〜６個の炭素原子を有する一価のヒドロカルビル基、より好ましくは１又は２個の炭素原子を有するアルキル基、より詳細にはメチル基である。
【００１８】
基Ｒ１及びＲ３の例は、互いに独立して、水素原子又は基Ｒについて特定された例である。
【００１９】
基Ｒ１及びＲ３は、互いに独立して、好ましくは水素原子又はハロゲン原子で置換されていてもよい１〜１０個の炭素原子を有するアルキル基、より好ましくは１又は４個の炭素原子を有するアルキル基、より詳細にはメチル基又はエチル基である。
【００２０】
基Ｒ２及びＲ４の例は、互いに独立して、基Ｒについて特定された例である。
【００２１】
基Ｒ２及びＲ４は、互いに独立して、好ましくはハロゲン原子で置換されていてもよい１〜１０個の炭素原子を有するアルキル基、より好ましくは１〜６個の炭素原子を有するアルキル基、より詳細にはメチル基、エチル基、ｎ−プロピル基又はｎ−ブチル基である。
【００２２】
ポリマー基Ｚ１及びＺ２の例は、互いに独立して、Ｃ結合したヒドロキシル基を含まないポリエステル基、ポリエーテル基、ポリウレタン基、ポリアルキレン基又はポリアクリレート基である。
【００２３】
ポリマー基Ｚ１及びＺ２は、互いに独立して、好ましくは、ポリマー鎖としてポリオキシアルキレン、例えば、ポリオキシエチレン、ポリオキシプロピレン、ポリオキシブチレン、ポリオキシテトラメチレン、ポリオキシエチレン−ポリオキシプロピレンコポリマー及びポリオキシプロピレン−ポリオキシブチレンコポリマー；炭化水素ポリマー、例えば、ポリイソブチレン又はポリイソブチレンとイソプレンとのコポリマー；ポリクロロプレン；ポリイソプレン；ポリウレタン；ポリエステル；ポリアミド；ポリアクリレート；ポリメタクリレート；ビニルポリマー及び／又はポリカーボネート（これらはＣ−結合したヒドロキシル基を含まない）を含む有機ポリマー基である。
【００２４】
特に好ましくは、基Ｚ１及びＺ２は、Ｃ結合したヒドロキシル基を含まない線状ポリオキシアルキレン基である。
【００２５】
基Ｚ１及びＺ２は、好ましくは少なくとも２０００ｇ／ｍｏｌ、より好ましくは少なくとも３０００ｇ／ｍｏｌ、非常に好ましくは少なくとも４０００ｇ／ｍｏｌの数平均モル質量（数平均Ｍｎ）を有する。それらは好ましくは最大１１０００ｇ／ｍｏｌ、より好ましくは最大９０００ｇ／ｍｏｌ、非常に好ましくは最大７０００ｇ／ｍｏｌの数平均モル質量Ｍｎを有する。
【００２６】
ここで、数平均モル質量Ｍｎは、本発明との関連で、ポリスチレン標準に対して、ＴＨＦ中６０℃、流速１．２ｍｌ／分、及びＲＩ（屈折率検出器）による検出で、ウォーターズ社（Ｗａｔｅｒｓ  Ｃｏｒｐ.）からのＳｔｙｒａｇｅｌ  ＨＲ３−ＨＲ４−ＨＲ５−ＨＲ５カラム上で、１００μｌの注入容量でサイズ排除クロマトグラフィー（ＳＥＣ）により決定する。
【００２７】
本発明に従って成分（Ａ）として使用することができる式（Ｉ）のポリマー（Ａ１）は、好ましくは、以下の式
Ｒ２−Ｏ−Ｚ１−ＯＨ  （ＩＶ）
のポリマーと以下の式
ＯＣＮ−（ＣＨ２）−ＳｉＲａ（ＯＲ１）３−ａ  （Ｖ）
のシランとを反応させることにより調製され、式中全ての基及び添え字は、上記の定義の１つを有する。
【００２８】
本発明に従って成分（Ａ）として使用することができる式（ＩＩ）のポリマー（Ａ２）は、好ましくは、以下の式
Ｒ４−Ｏ−Ｚ２−ＯＨ  （ＶＩ）
のポリマーと以下の式
ＯＣＮ−（ＣＨ２）３−Ｓｉ（ＯＲ３）３  （ＶＩＩ）
のシランとを反応させることにより調製され、式中全ての基及び添え字は、上記の定義の１つを有する。
【００２９】
この場合の反応は、好ましくは、主に完全なシラン末端、即ち、存在する全ＯＨ官能性鎖末端の少なくとも９０％、より好ましくは少なくとも９５％、より詳細には少なくとも９８％のシラン末端が存在するように行われる。
【００３０】
本発明の組成物（Ｍ）は、好ましくは、式（ＩＶ）及び（ＶＩ）の非シラン官能性ポリマーを、いずれの場合も成分（Ａ）１００重量部を基準として、最大で１５重量部、より好ましくは最大で１０重量部、より詳細には最大で５重量部の量で含む。
【００３１】
ここで、ポリマー（Ａ１）及び（Ａ２）は、原則としてＥＰ１５３５６９４０Ｂ１又はＥＰ１８９６５２３Ｂ１号に記載された種類の方法によって調製することができ、これらの方法はそれぞれ式（ＩＶ）又は式（ＶＩ）の単官能性ポリマーが反応物として使用され、反応物のそれぞれの化学量論がそれに応じて適合される点でのみ異なっている。適切な調製方法は、ＤＥ−Ａ１０２０１３２１６８５２号にさらに記載されている。
【００３２】
ポリマー（Ａ１）及び（Ａ２）は、好ましくは触媒（ＫＢ）の存在下で調製される。任意に使用される触媒（ＫＢ）の例は、ビスマス含有触媒、例えば、ボルチャーズ有限会社（Ｂｏｒｃｈｅｒｓ  ＧｍｂＨ）からの商品名Ｂｏｒｃｈｉ（Ｒ）  Ｋａｔ  ２２、Ｂｏｒｃｈｉ（Ｒ）  Ｋａｔ  ＶＰ  ０２４３又はＢｏｒｃｈｉ（Ｒ）  Ｋａｔ  ＶＰ  ０２４４を有する触媒、及び硬化触媒（Ｄ）として以下に記載された化合物である。
【００３３】
ポリマー（Ａ１）の調製のために触媒（ＫＢ）が使用される場合、含まれる量は、いずれの場合も式（ＩＶ）のＯＨ官能性ポリマー１００重量部を基準として、好ましくは０．００１〜５重量部、より詳細には０．０５〜１重量部の量である。
【００３４】
ポリマー（Ａ２）の調製のために触媒（ＫＢ）が使用される場合、含まれる量は、いずれの場合も式（ＶＩ）のＯＨ官能性ポリマー１００重量部を基準として、好ましくは０．００１〜５重量部、より詳細には０．０５〜１重量部の量である。
【００３５】
本発明に従って使用されるポリマー（Ａ１）の調製では、式（ＩＶ）及び（Ｖ）の反応物は、好ましくは、０．９〜２．０モル、好ましくは０．９５〜１．６モル、より好ましくは１．０〜１．４モルのイソシアネート基が、ヒドロキシル官能基１モル当たり使用されるように定量的な比で使用される。
【００３６】
本発明に従って使用されるポリマー（Ａ２）の調製では、式（ＶＩ）及び（ＶＩＩ）の反応物は、好ましくは、０．９〜２．０モル、好ましくは０．９５〜１．６モル、より好ましくは１．０〜１．４モルのイソシアネート基が、ヒドロキシル官能基１モル当たり使用されるように定量的な比で使用される。
【００３７】
化合物（Ａ１）及び（Ａ２）の平均分子量Ｍｎは、好ましくはそれぞれ少なくとも３０００ｇ／ｍｏｌ、好ましくは最大で８０００ｇ／ｍｏｌ、より好ましくは最大で７０００ｇ／ｍｏｌである。
【００３８】
ポリマー（Ａ１）及び（Ａ２）の粘度は、互いに独立して、いずれの場合も２０℃で測定して、好ましくは少なくとも０．２Ｐａｓ、より好ましくは少なくとも０．５Ｐａｓ、非常に好ましくは少なくとも１Ｐａｓ、好ましくは最大で１０Ｐａｓ、より好ましくは最大で８Ｐａｓ、より詳細には最大で５Ｐａｓである。
【００３９】
本発明との関連で粘度は、ＩＳＯ  ２５５５に従って２３℃に調整した後にスピンドル５を２．５ｒｐｍで使用して、エー・パール（Ａ．Ｐａａｒ）（ブルックフィールドシステム）からのＤＶ  ３  Ｐ回転粘度計を用いて決定される。
【００４０】
本発明に従って成分（Ａ）として使用することができるポリマー（Ａ１）は、好ましくはいずれの場合も一方の鎖端で式−Ｏ−ＣＯ−ＮＨ−（ＣＨ２）−Ｓｉ（ＣＨ３）（ＯＣＨ３）２で停止された線状ポリオキシプロピレンを含む。他端では、非常に好ましくは、これらのポリマーはアルキル基を有し、例えば、ワッカー・ケミー社（独国ミュンヘン）から入手可能な販売製品ＧＥＮＩＯＳＩＬ（Ｒ）  ＸＭ  ２０が挙げられる。
【００４１】
本発明に従って成分（Ａ）として使用することができるポリマー（Ａ２）は、好ましくはいずれの場合も一方の鎖端で式−Ｏ−ＣＯ−ＮＨ−（ＣＨ２）３−Ｓｉ（ＯＣＨ３）３で停止された線状ポリオキシプロピレンを含む。他端では、非常に好ましくは、これらのポリマーはアルキル基を有し、例えば、ワッカー・ケミー社（独国ミュンヘン）から入手可能な販売製品ＧＥＮＩＯＳＩＬ（Ｒ）  ＸＭ  ２５が挙げられる。
【００４２】
成分（Ａ）は、成分（Ａ１）のみ、成分（Ａ２）のみ、又は成分（Ａ１）及び成分（Ａ２）の混合物を含むことができる。
【００４３】
好ましくは、成分（Ａ）として成分（Ａ１）のみ又は成分（Ａ２）のみが使用される。
【００４４】
本発明に従って使用される成分（Ａ１）及び（Ａ２）は、各々、式（Ｉ）又は（ＩＩ）の化合物の１種のみをそれぞれ含むことができ、あるいはそれぞれ式（Ｉ）又は（ＩＩ）の異なる種類の化合物を含むことができる。
【００４５】
本発明の組成物（Ｍ）は、好ましくは最大で８０重量％、より好ましくは最大で７０重量％、好ましくは少なくとも１０重量％、より好ましくは少なくとも２０重量％の濃度で成分（Ａ）を含む。
【００４６】
基Ｒ７の例は、基Ｒについて特定された例である。
【００４７】
基Ｒ７は、好ましくは、ハロゲン原子で置換されていてもよい１〜６個の炭素原子を有する一価のヒドロカルビル基、より好ましくは１又は２個の炭素原子を有するアルキル基、より詳細にはメチル基を含む。
【００４８】
基Ｒ８の例は、水素原子又は基Ｒについて特定された例である。
【００４９】
基Ｒ８は、より好ましくは、水素原子又はハロゲン原子で置換されていてもよい１〜１０個の炭素原子を有するアルキル基、より好ましくは１〜４個の炭素原子を有するアルキル基、より詳細にはメチル基又はエチル基を含む。
【００５０】
任意に使用される成分（Ｂ）は、好ましくは、式（ＩＩＩ）の少なくとも２つの末端基を有するポリマーを含む。成分（Ｂ）の場合、１分子当たりの式（ＩＩＩ）の末端基の数は、好ましくは最大で４である。
【００５１】
成分（Ｂ）は、好ましくは、式（ＩＩＩ）の少なくとも２つの末端基を有するポリエステル、ポリアクリレート、ポリオキシアルキレン又はポリウレタン、より好ましくは式（ＩＩＩ）の少なくとも２つの末端基を有するポリウレタン又はポリオキシアルキレン、より詳細には、式（ＩＩＩ）の２つ又は３つの末端基を有するポリオキシアルキレンを含む。
【００５２】
本発明に従って任意に使用される成分（Ｂ）の末端基は、好ましくは、以下の一般式の基である。
−ＮＨ−Ｃ（＝Ｏ）−ＮＲ’−（ＣＨ２）ｂ−ＳｉＲ７ｃ（ＯＲ８）３−ｃ  （ＶＩＩＩ）
−Ｏ−Ｃ（＝Ｏ）−ＮＨ−（ＣＨ２）ｂ−ＳｉＲ７ｃ（ＯＲ８）３−ｃ  （ＩＸ）又は
−Ｏ−（ＣＨ２）ｂ−ＳｉＲ７ｃ（ＯＲ８）３−ｃ  （Ｘ）、
式中、
Ｒ’は、基ＣＨ（ＣＯＯＲ”）−ＣＨ２−ＣＯＯＲ”又は１〜２０個の炭素原子を有する置換されていてもよいヒドロカルビル基、好ましくは基ＣＨ（ＣＯＯＲ”）−ＣＨ２−ＣＯＯＲ”又は１〜１０個の炭素原子を有する直鎖、分岐又は環状アルキル基を表し、
Ｒ”は、同一であっても異なっていてもよく、１〜２０個の炭素原子を有する置換されていてもよいヒドロカルビル基、好ましくは１〜１０個の炭素原子を有するアルキル基、より好ましくはメチル基、エチル基又はプロピル基を表し、
ｂは、同一であっても異なっていてもよく、１〜１０、好ましくは１、３又は４、より好ましくは１又は３、より詳細には１の整数であり、
残りの全ての基及び添え字は、上でそれらに対し特定された定義の１つを有する。
【００５３】
化合物（Ｂ）が好ましくはポリウレタンを含む場合、それらは、好ましくは、以下から選択される少なくとも２つの末端基を有する。
−ＮＨ−Ｃ（＝Ｏ）−ＮＲ’−（ＣＨ２）３−Ｓｉ（ＯＣＨ３）３、
−ＮＨ−Ｃ（＝Ｏ）−ＮＲ’−（ＣＨ２）３−Ｓｉ（ＯＣ２Ｈ５）３、
−Ｏ−Ｃ（＝Ｏ）−ＮＨ−（ＣＨ２）３−Ｓｉ（ＯＣＨ３）３及び
−Ｏ−Ｃ（＝Ｏ）−ＮＨ−（ＣＨ２）３−Ｓｉ（ＯＣ２Ｈ５）３、
式中Ｒ’は上記の定義の１つを有する。
【００５４】
化合物（Ｂ）が特に好ましくはポリオキシアルキレン、特にポリオキシプロピレンを含む場合、それらは好ましくは以下から選択される少なくとも２つの末端基を有する。
−Ｏ−（ＣＨ２）３−Ｓｉ（ＣＨ３）（ＯＣＨ３）２、
−Ｏ−（ＣＨ２）３−Ｓｉ（ＯＣＨ３）３、
−Ｏ−Ｃ（＝Ｏ）−ＮＨ−（ＣＨ２）３−Ｓｉ（ＯＣ２Ｈ５）３、
−Ｏ−Ｃ（＝Ｏ）−ＮＨ−ＣＨ２−Ｓｉ（ＣＨ３）（ＯＣ２Ｈ５）２、
−Ｏ−Ｃ（＝Ｏ）−ＮＨ−ＣＨ２−Ｓｉ（ＯＣＨ３）３、
−Ｏ−Ｃ（＝Ｏ）−ＮＨ−ＣＨ２−Ｓｉ（ＣＨ３）（ＯＣＨ３）２及び
−Ｏ−Ｃ（＝Ｏ）−ＮＨ−（ＣＨ２）３−Ｓｉ（ＯＣＨ３）３。
【００５５】
化合物（Ｂ）の数平均分子量Ｍｎは、好ましくは少なくとも４００ｇ／ｍｏｌ、より好ましくは少なくとも４０００ｇ／ｍｏｌ、より詳細には少なくとも１００００ｇ／ｍｏｌ、好ましくは最大で３００００ｇ／ｍｏｌ、より好ましくは最大で２００００ｇ／ｍｏｌ、より詳細には最大で１９０００ｇ／ｍｏｌである。
【００５６】
化合物（Ｂ）の粘度は、いずれの場合も２０℃で測定して、好ましくは少なくとも０．２Ｐａｓ、より好ましくは少なくとも１Ｐａｓ、非常に好ましくは少なくとも５Ｐａｓ、好ましくは最大で７００Ｐａｓ、より好ましくは最大で１００Ｐａｓである。
【００５７】
本発明に従って使用される化合物（Ｂ）は、市販の製品であるか、又は化学において一般的な方法によって調製することができる。
【００５８】
本発明に従って任意に使用されるポリマー（Ｂ）は知られた方法、例えば、付加反応、例えば、ヒドロシリル化、マイケル付加、ディールス−アルダー付加、又はイソシアネート官能性化合物とイソシアネート反応性基を有する化合物との間の反応によって調製することができる。
【００５９】
ポリマー（Ｂ）の例は、ワッカー・ケミー社（独国ミュンヘン）の販売製品ＧＥＮＩＯＳＩＬ（Ｒ）  ＳＴＰ−Ｅ１０、ＧＥＮＩＯＳＩＬ（Ｒ）  ＳＴＰ−Ｅ１５、ＧＥＮＩＯＳＩＬ（Ｒ）  ＳＴＰ−Ｅ３０及びＧＥＮＩＯＳＩＬ（Ｒ）  ＳＴＰ−Ｅ３５、エボニック（Ｅｖｏｎｉｋ）（独国エッセン）のＳＴ  ６１、ＳＴ  ７５及びＳＴ  ７７、カネカ（日本大阪）のＭＳポリマー、例えば、Ｓ２０３Ｈ、Ｓ３０３Ｈ、ＳＡＴ０１０、ＳＡＸ３５０、ＳＡＸ４００、及びＳ２２７、モーメンティブ（Ｍｏｍｅｎｔｉｖｅ）（米国ニューヨーク州オールバニ）のＳＰＵＲポリマー、例えば、ＳＰＵＲ  １０５０ＭＭ、ＳＰＵＲ  １０１５ＬＭ、及びＳＰＵＲ  ３１００ＨＭである。
【００６０】
いずれの場合も成分（Ａ）１００重量部を基準として、本発明の組成物は好ましくは少なくとも１０重量部、より好ましくは少なくとも２０重量部の成分（Ｂ）を含む。いずれの場合も成分（Ａ）１００重量部を基準として、本発明の組成物は好ましくは最大で２５０重量部、より好ましくは最大で２００重量部の成分（Ｂ）を含む。
【００６１】
本発明に従って使用される粘着付与樹脂（Ｃ）は、成分（Ａ）、及び存在する場合には成分（Ｂ）と相溶性のある、これまでに知られている全ての粘着付与樹脂を含むことができる。
【００６２】
粘着付与樹脂（Ｃ）は、好ましくは、以下から選択される化合物を含む。
（Ｃ１）  好ましくは１１０〜１３０℃の範囲の軟化点を有するフェノール変性テルペン樹脂、
（Ｃ２）  好ましくは７０〜１２０℃の範囲の軟化点を有する炭化水素樹脂、
（Ｃ３）  好ましくは９０〜１１０℃の範囲の軟化点を有するロジン、及び
（Ｃ４）  好ましくは３０〜１８０℃の軟化点を有する、より好ましくは７０〜１２０℃の軟化点を有するアクリル酸エステル樹脂。
【００６３】
粘着付与樹脂の軟化点は、ＡＳＴＭ  Ｅ２８試験規格に従って決定することができる。
【００６４】
フェノール変性テルペン樹脂（Ｃ１）は、好ましくはテルペン炭化水素とフェノールとをフリーデル−クラフツ触媒の存在下で重合させることにより調製される。
【００６５】
フェノール変性テルペン樹脂（Ｃ１）は、好ましくは、最大で１００００ｇ／ｍｏｌ、より好ましくは最大で２０００ｇ／ｍｏｌ、より詳細には最大で１０００ｇ／ｍｏｌの数平均モル質量Ｍｎを有する。フェノール変性テルペン樹脂（Ｃ１）は、好ましくは、少なくとも１００ｇ／ｍｏｌ、より好ましくは少なくとも２００ｇ／ｍｏｌ、より詳細には少なくとも２５０ｇ／ｍｏｌの数平均モル質量Ｍｎを有する。
【００６６】
対応する生成物（Ｃ１）は、例えば、ＤＲＴ（ダクス・セデックス（Ｄａｘ  Ｃｅｄｅｘ）、仏国）の商品名ＤＥＲＴＯＰＨＥＮＥ（Ｒ）  Ｈ１５０又はＤＥＲＴＯＰＨＥＮＥ（Ｒ）  Ｔ１０５の下で得ることができる。これらの生成物は５００〜６５０ｇ／ｍｏｌの平均モル質量Ｍｎを有する。
【００６７】
炭化水素樹脂（Ｃ２）は、好ましくは、
ａ）  任意にフェノールとの同時反応を伴うメチルスチレンの重合により、
ｂ）  典型的には５〜１０個の炭素原子を有する不飽和脂肪族炭化水素の重合により、又はこれらの炭化水素と芳香族炭化水素との共重合（反応生成物をマレイン酸誘導体でさらにグラフト化することができる）により、
ｃ）  フリーデル−クラフツ触媒の存在下でのテルペン炭化水素の重合により調製され、又は
ｄ）  は天然テルペンをベースとするコポリマー、例えば、スチレン−テルペンコポリマー又はビニルトルエン−テルペンコポリマーである
樹脂である。
【００６８】
炭化水素樹脂（Ｃ２）は、好ましくは、最大で１００００ｇ／ｍｏｌ、より好ましくは最大で２０００ｇ／ｍｏｌ、より詳細には最大で１０００ｇ／ｍｏｌの数平均モル質量Ｍｎを有する。炭化水素樹脂（Ｃ２）は、好ましくは、少なくとも１００ｇ／ｍｏｌ、より好ましくは少なくとも２００ｇ／ｍｏｌ、より詳細には少なくとも２５０ｇ／ｍｏｌの数平均モル質量Ｍｎを有する。
【００６９】
対応する生成物（Ｃ２）は、例えば、ＴＯＴＡＬクレイバレー（Ｃｒａｙ  Ｖａｌｌｅｙ（米国ペンシルベニア州エクストン）の商品名ＮＯＲＳＯＬＥＮＥ（Ｒ）  Ｗ１１０又はＮＯＲＳＯＬＥＮＥ（Ｒ）  Ｗ８０で入手可能である。これらの生成物は、約１０００ｇ／ｍｏｌの平均モル質量Ｍｎ及び１１０℃又は８０℃の軟化点を有する。
【００７０】
ロジン（Ｃ３）は、天然又は変性ロジン、例えばパインウッドタール又はタング樹脂からのロジン及びそれらの誘導体から選択されてもよい。これらは水素化、二量化又は重合された生成物であることができ、又はモノアルコール、ジアルコール又はオリゴアルコール、例えば、グリセロールで変性された生成物であってもよい。
【００７１】
ロジン（Ｃ３）は、好ましくは、最大で１００００ｇ／ｍｏｌ、より好ましくは最大で３０００ｇ／ｍｏｌ、より詳細には最大で２０００ｇ／ｍｏｌの数平均モル質量Ｍｎを有する。ロジン（Ｃ３）は、好ましくは、少なくとも１００ｇ／ｍｏｌ、より好ましくは少なくとも２００ｇ／ｍｏｌ、より詳細には少なくとも２５０ｇ／ｍｏｌの数平均モル質量Ｍｎを有する。
【００７２】
対応する生成物（Ｃ３）は、例えば、アリゾナ・ケミカル（Ａｒｉｚｏｎａ  Ｃｈｅｍｉｃａｌ（米国フロリダ州ジャクソンビル）の商品名ＳＹＬＶＡＬＩＴＥ（Ｒ）  ＲＥ１００で入手可能である。この生成物は、約１７００ｇ／ｍｏｌの平均モル質量Ｍｎを有するペンタエリトリトールロジンである。
【００７３】
アクリル酸エステル樹脂（Ｃ４）は、文献に広く記載されているように、モノマー（メタ）アクリル酸及び／又はモノマー（メタ）アクリル酸誘導体、例えば、アクリル酸、メタクリル酸、Ｃ１〜Ｃ２０のアルキルアクリレート及び／又はＣ１〜Ｃ２０アルキルメタクリレートの重合又は共重合により調製可能なポリ（メタ）アクリレートである。ここで好ましいモノマービルディングブロックには、アクリル酸、メタクリル酸、ブチルアクリレート、２−エチルヘキシルアクリレート、及びヒドロキシエチルアクリレートが含まれる。
【００７４】
アクリル酸エステル樹脂（Ｃ４）の調製では、他の不飽和炭化水素をコモノマーとして使用することも可能である。同様に、成分（Ｃ４）としてのブロックコポリマーを使用することができ、これはポリ（メタ）アクリレート鎖部分に加えて炭化水素鎖部分も有することができる。
【００７５】
アクリル酸エステル樹脂（Ｃ４）は、好ましくは、最大で１０００００ｇ／ｍｏｌ、より好ましくは最大で２００００ｇ／ｍｏｌの数平均モル質量Ｍｎを有する。アクリル酸エステル樹脂（Ｃ４）は、好ましくは、少なくとも２００ｇ／ｍｏｌ、より好ましくは少なとも４００ｇ／ｍｏｌ、より詳細には少なくとも６００ｇ／ｍｏｌの数平均モル質量Ｍｎを有する。
【００７６】
アクリル酸エステル樹脂（Ｃ４）の酸価は、好ましくは、最大で１５０ｍｇＫＯＨ／ｇ、より好ましくは最大で１００ｍｇＫＯＨ／ｇ、より好ましくは１０〜１００ｍｇＫＯＨ／ｇである。
【００７７】
対応する生成物（Ｃ４）は、例えば、コロン・インダストリーズ社（Ｋｏｌｏｎ  Ｉｎｄｕｓｔｒｉｅｓ  Ｉｎｃ．）（韓国果川市）の商品名ＫＯＬＯＮ（Ｒ）  ＰＸ９５又はＢＡＳＦ（独国ルートヴィヒスハーフェン）のＡＣＲＯＮＡＬ（Ｒ）  ４Ｆで入手可能である。
【００７８】
いずれの場合も成分（Ａ）１００重量部を基準として、本発明の組成物は、好ましくは、少なくとも４０重量部、より好ましくは少なくとも５０重量部の成分（Ｃ）を含む。いずれの場合も成分（Ａ）１００重量部を基準として、本発明の組成物は、好ましくは、最大で３００重量部、より好ましくは最大で２５０重量部の成分（Ｃ）を含む。
【００７９】
本発明の組成物（Ｍ）は、成分（Ａ）、（Ｂ）及び（Ｃ）に加えて、成分（Ａ）、（Ｂ）及び（Ｃ）とは異なるさらなる物質、例えば、触媒（Ｄ）、充填剤（Ｅ）、接着促進剤（Ｆ）、水補足剤（Ｇ）、非反応性可塑剤（Ｈ）、添加剤（Ｉ）及びアジュバント（Ｊ）も含むことができる。
【００８０】
本発明の組成物（Ｍ）に任意に使用される触媒（Ｄ）は、シラン縮合によって硬化する組成物に対し現在までに知られている任意の所望の触媒（既に上記した触媒（ＫＢ）を含む）であることができる。
【００８１】
金属含有硬化触媒（Ｄ）のとして例は、有機チタン化合物及び有機スズ化合物であり、その例としては、チタンエステル、例えば、テトラブチルチタネート、テトラプロピルチタネート、テトライソプロピルチタネート及びチタンテトラアセチルアセトネート；スズ化合物、例えば、ジブチルスズジラウレート、ジブチルスズマレエート、ジブチルスズジアセテート、ジブチルスズジオクタノエート、ジブチルスズアセチルアセトネート、ジブチルスズオキシド、及び対応するジオクチルスズ化合物が挙げられる。
【００８２】
金属を含まない硬化触媒（Ｄ）の例としては、塩基性化合物、例えば、トリエチルアミン、トリブチルアミン、１，４−ジアザビシクロ［２．２．２］オクタン、１，５−ジアザビシクロ［４．３．０］ノナ−５−エン（ＤＢＮ）、１，８−ジアザビシクロ［５．４．０］ウンデカ−７−エン（ＤＢＵ）、Ｎ，Ｎ−ビス（Ｎ，Ｎ−ジメチル−２−アミノエチル）メチルアミン、ペンタメチルグアニジン、テトラメチルグアニジン、及び他のグアニジン誘導体、Ｎ，Ｎ−ジメチルシクロヘキシルアミン、Ｎ，Ｎ−ジメチルフェニルアミン、及びＮ−エチルモルホリニンが挙げられる。
【００８３】
本発明の好ましい一実施形態は、硬化触媒（Ｄ）としてアミノアルキル官能性アルコキシシラン、例えば、Ｈ２Ｎ（ＣＨ２）３−Ｓｉ（ＯＣＨ３）３、Ｈ２Ｎ（ＣＨ２）３−Ｓｉ（ＯＣ２Ｈ５）３、Ｈ２Ｎ（ＣＨ２）３−Ｓｉ（ＯＣＨ３）２ＣＨ３、Ｈ２Ｎ（ＣＨ２）３−Ｓｉ（ＯＣ２Ｈ５）２ＣＨ３、Ｈ２Ｎ（ＣＨ２）２ＮＨ（ＣＨ２）３−Ｓｉ（ＯＣＨ３）３、Ｈ２Ｎ（ＣＨ２）２ＮＨ（ＣＨ２）３−Ｓｉ（ＯＣ２Ｈ５）３、Ｈ２Ｎ（ＣＨ２）２ＮＨ（ＣＨ２）３−Ｓｉ（ＯＣＨ３）２ＣＨ３、Ｈ２Ｎ（ＣＨ２）２ＮＨ（ＣＨ２）３−Ｓｉ（ＯＣ２Ｈ５）２ＣＨ３、Ｈ２Ｎ（ＣＨ２）２ＮＨ（ＣＨ２）２ＮＨ（ＣＨ２）３−Ｓｉ（ＯＣＨ３）３、Ｈ２Ｎ（ＣＨ２）２ＮＨ（ＣＨ２）２ＮＨ（ＣＨ２）３−Ｓｉ（ＯＣ２Ｈ５）３、シクロ−Ｃ６Ｈ１１ＮＨ（ＣＨ２）３−Ｓｉ（ＯＣＨ３）３、
シクロ−Ｃ６Ｈ１１ＮＨ（ＣＨ２）３−Ｓｉ（ＯＣ２Ｈ５）３、シクロ−Ｃ６Ｈ１１ＮＨ（ＣＨ２）３−Ｓｉ（ＯＣＨ３）２ＣＨ３、
シクロ−Ｃ６Ｈ１１ＮＨ（ＣＨ２）３−Ｓｉ（ＯＣ２Ｈ５）２ＣＨ３、フェニル−ＮＨ（ＣＨ２）３−Ｓｉ（ＯＣＨ３）３、フェニル−ＮＨ（ＣＨ２）３−Ｓｉ（ＯＣ２Ｈ５）３、フェニル−ＮＨ（ＣＨ２）３−Ｓｉ（ＯＣＨ３）２ＣＨ３、
フェニル−ＮＨ（ＣＨ２）３−Ｓｉ（ＯＣ２Ｈ５）２ＣＨ３、ＨＮ（（ＣＨ２）３−Ｓｉ（ＯＣＨ３）３）２、ＨＮ（（ＣＨ２）３−Ｓｉ（ＯＣ２Ｈ５）３）２、ＨＮ（（ＣＨ２）３−Ｓｉ（ＯＣＨ３）２ＣＨ３）２、ＨＮ（（ＣＨ２）３−Ｓｉ（ＯＣ２Ｈ５）２ＣＨ３）２、シクロ−Ｃ６Ｈ１１ＮＨ（ＣＨ２）−Ｓｉ（ＯＣＨ３）３、シクロ−Ｃ６Ｈ１１ＮＨ（ＣＨ２）−Ｓｉ（ＯＣ２Ｈ５）３、シクロ−Ｃ６Ｈ１１ＮＨ（ＣＨ２）−Ｓｉ（ＯＣＨ３）２ＣＨ３、シクロ−Ｃ６Ｈ１１ＮＨ（ＣＨ２）−Ｓｉ（ＯＣ２Ｈ５）２ＣＨ３、フェニル−ＮＨ（ＣＨ２）−Ｓｉ（ＯＣＨ３）３、フェニル−ＮＨ（ＣＨ２）−Ｓｉ（ＯＣ２Ｈ５）３、フェニル−ＮＨ（ＣＨ２）−Ｓｉ（ＯＣＨ３）２ＣＨ３、フェニル−ＮＨ（ＣＨ２）−Ｓｉ（ＯＣ２Ｈ５）２ＣＨ３、及びそれらの部分加水分解物を使用し、好ましくはＨ２Ｎ（ＣＨ２）３−Ｓｉ（ＯＣＨ３）３、Ｈ２Ｎ（ＣＨ２）３−Ｓｉ（ＯＣ２Ｈ５）３、Ｈ２Ｎ（ＣＨ２）３−Ｓｉ（ＯＣＨ３）２ＣＨ３、Ｈ２Ｎ（ＣＨ２）３−Ｓｉ（ＯＣ２Ｈ５）２ＣＨ３、Ｈ２Ｎ（ＣＨ２）２ＮＨ（ＣＨ２）３−Ｓｉ（ＯＣＨ３）３、Ｈ２Ｎ（ＣＨ２）２ＮＨ（ＣＨ２）３−Ｓｉ（ＯＣ２Ｈ５）３、Ｈ２Ｎ（ＣＨ２）２ＮＨ（ＣＨ２）３−Ｓｉ（ＯＣＨ３）２ＣＨ３、シクロ−Ｃ６Ｈ１１ＮＨ（ＣＨ２）３−Ｓｉ（ＯＣＨ３）３、シクロ−Ｃ６Ｈ１１ＮＨ（ＣＨ２）３−Ｓｉ（ＯＣ２Ｈ５）３及びシクロ−Ｃ６Ｈ１１ＮＨ（ＣＨ２）３−Ｓｉ（ＯＣＨ３）２ＣＨ３又はいずれの場合もそれらの部分加水分解物であり、特に好ましくはＨ２Ｎ（ＣＨ２）３−Ｓｉ（ＯＣＨ３）３、Ｈ２Ｎ（ＣＨ２）３−Ｓｉ（ＯＣ２Ｈ５）３、Ｈ２Ｎ（ＣＨ２）３−Ｓｉ（ＯＣＨ３）２ＣＨ３、Ｈ２Ｎ（ＣＨ２）３−Ｓｉ（ＯＣ２Ｈ５）２ＣＨ３、Ｈ２Ｎ（ＣＨ２）２ＮＨ（ＣＨ２）３−Ｓｉ（ＯＣＨ３）３、Ｈ２Ｎ（ＣＨ２）２ＮＨ（ＣＨ２）３−Ｓｉ（ＯＣＨ３）２ＣＨ３又はいずれの場合もそれらの部分加水分解物である。
【００８４】
同様に、触媒（Ｄ）としては、酸性化合物、例えば、リン酸及びそのエステル、トルエンスルホン酸、硫酸、硝酸、又は有機カルボン酸、例えば、酢酸及び安息香酸を使用することができる。
【００８５】
ここで、いずれの場合も、１種類の触媒（Ｄ）のみ又は２種以上の触媒（Ｄ）の混合物を使用することができる。
【００８６】
本発明の組成物（Ｍ）が触媒（Ｄ）を含む場合、含まれる量は、いずれの場合も成分（Ａ）１００重量部を基準として、好ましくは０．０１〜３０重量部、より好ましくは０．１〜１５重量部である。本発明の組成物（Ｍ）は、好ましくは触媒（Ｄ）を含む。
【００８７】
本発明の組成物（Ｍ）に任意に使用される充填剤（Ｅ）は、これまでに知られている任意の所望の充填剤であることができる。
【００８８】
充填剤（Ｅ）の例としては、非補強充填剤（これらは好ましくは５０ｍ２／ｇまでのＢＥＴ比表面積を有する充填剤である）、例えば、石英、珪藻土、ケイ酸カルシウム、ケイ酸ジルコニウム、タルク、カオリン、ゼオライト、金属酸化物粉末、例えば、アルミニウム、チタン、鉄又は亜鉛の酸化物及び／又はそれらの混合酸化物、硫酸バリウム、沈降及び／又は粉砕チョークで（これらは被覆されていてもされていなくてもよい）、石膏、窒化ケイ素、炭化ケイ素、窒化ホウ素、ガラス粉末及びプラスチック粉末、例えば、ポリアクリロニトリル粉末；補強材（これらは５０ｍ２／ｇを超えるＢＥＴ比表面積を有する充填剤である）、例えば、熱分解法で調製されたシリカ、沈降シリカ、沈降チョーク、カーボンブラック、例えば、ファーネスブラック及びアセチレンブラック、及び高いＢＥＴ比表面積の混合ケイ素アルミニウム酸化物；三水酸化アルミニウム、中空ビーズ形態の充填剤、例えば、セラミックマイクロビーズ（その例は独国ノイスの３Ｍドイチュラント有限会社から商品名Ｚｅｅｏｓｐｈｅｒｅｓ（商標）で入手可能なものである）；弾性ポリマー球（例えば、スウェーデンのスンズヴァルのアクゾ・ノーベル、エクスパンセル（ＡＫＺＯ  ＮＯＢＥＬ，Ｅｘｐａｎｃｅｌ）から商品名ＥＸＰＡＮＣＥＬ（Ｒ）で入手可能なもの）、又はガラスビーズ；繊維状充填材、例えば、アスベスト及びポリマー繊維が挙げられる。充填剤は、例えば、オルガノシラン及び／又はオルガノシロキサン又はステアリン酸による処理、又はヒドロキシル基のアルコキシ基へのエーテル化により、疎水化されていてもよい。
【００８９】
任意に使用される充填剤（Ｅ）は、好ましくは粉砕及び／又は沈降チョークである。これらは被覆されていても被覆されていなくてもよい、タルク、三水酸化アルミニウム及びシリカであり、特に好ましくは炭酸カルシウム及び三水酸化アルミニウムである。好ましい炭酸カルシウムの種類は粉砕又は沈殿され、任意に脂肪酸、例えば、ステアリン酸のような脂肪酸又はその塩で表面処理される。 好ましいシリカは、好ましくは焼成シリカである。
【００９０】
任意に使用される充填剤（Ｅ）は、好ましくは１重量％未満、より好ましくは０．５重量％未満の含水率を有する。
【００９１】
本発明の組成物（Ｍ）が充填剤（Ｅ）を含む場合、含まれる量は、いずれの場合も成分（Ａ）１００重量部を基準として、好ましくは１０〜１０００重量部、より好ましくは５０〜５００重量部、より詳細には７０〜２００重量部である。
【００９２】
本発明の組成物（Ｍ）に任意に使用される接着促進剤（Ｆ）は、シラン縮合によって硬化する系についてこれまでに記載され、成分（Ａ）〜（Ｄ）とは異なる任意の所望の接着促進剤であることができる。好ましくは、それらはモノマー分子であるか、又はシロキサン結合を介してオリゴマー化され、成分（Ｄ）とは異なるシランである。
【００９３】
接着促進剤（Ｆ）の好ましい例としては、エポキシシラン、例えば、グリシジルオキシプロピルトリメトキシシラン、グリシジルオキシプロピルメチルジメトキシシラン、グリシジルオキシプロピルトリエトキシシラン又はグリシジルオキシプロピルメチルジエトキシシラン、２−（３−トリエトキシシリルプロピル）マレイン酸無水物、Ｎ−（３−トリメトキシシリルプロピル）尿素、Ｎ−（３−トリエトキシシリルプロピル）尿素、Ｎ−（トリメトキシシリルメチル）尿素、Ｎ−（メチルジメトキシシリルメチル）尿素、Ｎ−（３−トリエトキシシリルメチル）尿素、Ｎ−（３−メチルジエトキシシリルメチル）尿素、Ｏ−メチルカルバマトメチルメチルジメトキシシラン、Ｏ−メチルカルバマトメチルトリメトキシシラン、Ｏ−エチルカルバマトメチルメチルジエトキシシラン、Ｏ−エチルカルバマトメチルトリエトキシシラン、３−メタクリロイルオキシプロピルトリメトキシシラン、メタクリロイルオキシメチルトリメトキシシラン、メタクリロイルオキシメチルメチルジメトキシシラン、メタクリロイルオキシメチルトリエトキシシラン、メタクリロイルオキシメチルメチルジエトキシシラン、３−アクリロイルオキシプロピルトリメトキシシラン、アクリロイルオキシメチルトリメトキシシラン、アクリロイルオキシメチルメチルジメトキシシラン、アクリロイルオキシメチルトリエトキシシラン及びアクリロイルオキシメチルメチルジエトキシシラン並びにそれらの部分縮合物が挙げられる。
【００９４】
本発明の組成物（Ｍ）が接着促進剤（Ｆ）を含む場合、含まれる量は、いずれの場合も成分（Ａ）１００重量部を基準として、、好ましくは０．５〜３０重量部、より好ましくは１〜１０重量部である。
【００９５】
好ましい触媒（Ｄ）として上記したアミノアルキルシランはまた、接着促進剤としても働く。本発明の組成物がアミノ化合物（Ｄ）を含む場合、追加の接着促進剤（Ｆ）を添加しないですます、及び／又は成分（Ｆ）の量を減らすことができる。
【００９６】
本発明の組成物（Ｍ）に任意に使用される水捕捉剤（Ｇ）は、シラン縮合によって硬化する系について記載された任意の所望の水捕捉剤であることができる。
【００９７】
水捕捉剤（Ｇ）の例としては、シラン、例えば、ビニルトリメトキシシラン、ビニルトリエトキシシラン、ビニルメチルジメトキシシラン、Ｏ−メチルカルバマトメチルメチルジメトキシシラン、Ｏ−メチルカルバマトメチルトリメトキシシラン、Ｏ−エチルカルバマトメチルメチルジエトキシシラン及びＯ−エチルカルバマトメチルトリエトキシシラン、及び／又はその部分縮合物、及びオルトエステル、例えば、１，１，１−トリメトキシエタン、１，１，１−トリエトキシエタン、トリメトキシメタン及びトリエトキシメタンが挙げられる。
【００９８】
本発明の組成物（Ｍ）が水捕捉剤（Ｇ）を含む場合、含まれる量は、いずれの場合も成分（Ａ）１００重量部を基準として、好ましくは０．５〜３０重量部、より好ましくは１〜２０重量部である。本発明の組成物（Ｍ）は、好ましくは水捕捉剤（Ｇ）を含む。
【００９９】
本発明の組成物（Ｍ）に任意に使用される非反応性可塑剤（Ｈ）は、シラン架橋系に典型的なこれまでに知られている任意の所望の可塑剤であることができる。
【０１００】
非反応性可塑剤（Ｈ）の例としては、フタル酸エステル（例えば、ジオクチルフタレート、ジイソオクチルフタレート、及びジウンデシルフタレート）、過水素化フタル酸エステル（例えば、ジイソノニル１，２−シクロヘキサンジカルボキシレート及びジオクチル１，２−シクロヘキサンジカルボキシレート）、アジピン酸エステル（例えば、ジオクチルアジペート）、安息香酸エステル、グリコールエステル、飽和アルカンジオールのエステル（例えば、２，２，４−トリメチル−１，３−ペンタンジオールモノイソブチレート及び２，２，４−トリメチル−１，３−ペンタンジオールジイソブチレート）、リン酸エステル、スルホン酸エステル、ポリエステル、ポリエーテル（例えば、好ましくは４００〜１００００ｇ／ｍｏｌのモル質量Ｍｎを有するポリエチレングリコール及びポリプロピレングリコール）、ポリスチレン、ポリブタジエン、ポリイソブチレン、パラフィン系炭化水素、及び高分子量の分枝状炭化水素が挙げられる。
【０１０１】
本発明の組成物（Ｍ）が非反応性可塑剤（Ｈ）を含む場合、含まれる量は、成分（Ａ）１００重量部を基準として、好ましくは０．０１〜１００重量部である。本発明の組成物（Ｍ）は、好ましくは非反応性可塑剤（Ｈ）を含まない。
【０１０２】
本発明の組成物（Ｍ）に任意に使用される添加剤（Ｉ）は、シラン架橋系に典型的なこれまでに知られている任意の所望の添加剤であることができる。
【０１０３】
本発明に従って任意に使用される添加剤（Ｉ）は、好ましくは酸化防止剤、ＵＶ安定剤、例えば、ＨＡＬＳ化合物（ＨＡＬＳ＝ヒンダードアミン光安定剤）として知られているもの、殺菌剤又は顔料である。
【０１０４】
本発明の組成物（Ｍ）が添加剤（Ｉ）を含む場合、含まれる量は、いずれの場合も成分（Ａ）１００重量部を基準として、好ましくは０．０１〜３０重量部、より好ましくは０．１〜１０重量部である。本発明の組成物（Ｍ）は、好ましくは添加剤（Ｉ）を含む。
【０１０５】
本発明に従って任意に使用されるアジュバント（Ｊ）は、好ましくは、テトラアルコキシシラン、例えば、テトラエトキシシラン及び／又はその部分縮合物、反応性可塑剤、レオロジー添加剤、難燃剤、有機溶媒、又は非シラン官能性ポリマー、より詳細には式（ＩＶ）及び（ＶＩ）のものである。
【０１０６】
好ましい反応性可塑剤（Ｊ）は、６〜４０個の炭素原子を有するアルキル鎖を含み、化合物（Ａ）に対して反応性の基を有する化合物、又はただ１つの反応性シリル基を有するが式（Ｉ）又は（ＩＩ）には従わない有機ポリマーである。
【０１０７】
反応性可塑剤（Ｊ）の例としては、イソオクチルトリメトキシシラン、イソオクチルトリエトキシシラン、Ｎ−オクチルトリメトキシシラン、Ｎ−オクチルトリエトキシシラン、デシルトリメトキシシラン、デシルトリエトキシシラン、ドデシルトリメトキシシロキサン、ドデシルトリエトキシシラン、テトラデシルトリメトキシシロキサン、テトラデシルトリエトキシシラン、ヘキサデシルトリメトキシシラン、及びヘキサデシルトリエトキシシラン、及び式Ｏ−（ＣＨ２）３−Ｓｉ（ＣＨ３）（ＯＣＨ３）２又は−Ｏ−（ＣＨ２）３−Ｓｉ（ＯＣＨ３）３の基で官能化されたポリマー、より詳細には式Ｏ−（ＣＨ２）３−Ｓｉ（ＣＨ３）（ＯＣＨ３）２又は−Ｏ−（ＣＨ２）３−Ｓｉ（ＯＣＨ３）３の基で官能化されたポリウレタン又はポリオキシプロピレンである。
【０１０８】
レオロジー添加剤（Ｊ）は、好ましくは、ポリアミドワックス、硬化ヒマシ油、又はステアリン酸塩である。
【０１０９】
有機溶媒（Ｊ）の例は、低分子量エーテル、エステル、ケトン、芳香族及び脂肪族の、ハロゲンを含有してもよい炭化水素及びアルコールであり、後者が好ましい。
【０１１０】
有機溶媒（Ｊ）は、本発明の組成物（Ｍ）に添加されないことが好ましい。
【０１１１】
本発明の組成物（Ｍ）は、好ましくは、式（ＩＶ）及び（ＶＩ）のポリマーとは異なる非シラン官能性有機ポリマー（Ｊ）を含まない。組成物（Ｍ）が式（ＩＶ）及び（ＶＩ）のポリマーを含む場合、含まれる量は好ましくは１重量％未満、より好ましくは０．５重量％未満である。
【０１１２】
本発明の組成物（Ｍ）が１種以上の成分（Ｊ）を含む場合、各場合に含まれる量は、いずれの場合も成分（Ａ）１００重量部を基準として、好ましくは０．５〜２００重量部、より好ましくは１〜１００重量部、より詳細には２〜７０重量部である。本発明の組成物（Ｍ）は、好ましくは成分（Ｊ）を含まない。
【０１１３】
本発明の組成物（Ｍ）は、好ましくは、移行可能な画分、即ち、非架橋性画分、例えば、非シラン官能性触媒（Ｄ）、非反応性可塑剤（Ｈ）、非反応性添加剤（Ｉ）又は非反応性アジュバント（Ｊ）を、最大で３０重量部、より好ましくは最大で２０重量部、より詳細には最大で１０重量部の量で含む。特に好ましくは、本発明の組成物（Ｍ）は、非反応性可塑剤（Ｈ）を含まない。
【０１１４】
本発明の組成物（Ｍ）は、好ましくは成分（Ａ）〜（Ｊ）以外の成分を含まない。
【０１１５】
本発明に従って使用される成分に関して、いずれの場合も１種のそのような成分、又は少なくとも２種のそれぞれの成分の混合物が存在し得る。
【０１１６】
本発明の組成物（Ｍ）は、好ましくは、
（Ａ）  ポリマー（Ａ１）及びポリマー（Ａ２）から選択されるポリマー１００重量部、
（Ｂ）  式（ＩＩＩ）の少なくとも２つの末端基を有するシラン架橋ポリマー１０〜３００重量部、
（Ｃ）  粘着付与樹脂２０〜４００重量部、
任意に（Ｄ）  触媒、
任意に（Ｅ）  充填剤、
任意に（Ｆ）  接着促進剤、
任意に（Ｇ）  水捕捉剤、
任意に（Ｈ）  非反応性可塑剤、
任意に（Ｉ）添加剤、並びに
任意に（Ｊ）  アジュバント
を含むものである。
【０１１７】
本発明の組成物（Ｍ）は、より好ましくは、
（Ａ）  ポリマー（Ａ１）及びポリマー（Ａ２）から選択されるポリマー１００重量部、
（Ｂ）  式（ＩＩＩ）の少なくとも２つの末端基を有するシラン架橋ポリマー２０〜２００重量部、
（Ｃ）  粘着付与樹脂４０〜３００重量部、
（Ｄ）  触媒０．１〜３０重量部、
任意に（Ｅ）  充填剤、
任意に（Ｆ）  接着促進剤、
任意に（Ｇ）  水捕捉剤、
任意に（Ｈ）  非反応性可塑剤、
任意に（Ｉ）添加剤、並びに
任意に（Ｊ）  アジュバント
を含むものである。
【０１１８】
本発明の組成物（Ｍ）は、より詳細には、
（Ａ）  ポリマー（Ａ１）及びポリマー（Ａ２）から選択されるポリマー１００重量部、
（Ｂ）  式（ＩＩＩ）の少なくとも２つの末端基を有するシラン架橋ポリマー２０〜２００重量部、
（Ｃ）  粘着付与樹脂４０〜３００重量部、
（Ｄ）  触媒０．１〜３０重量部、
任意に（Ｅ）  充填剤、
任意に（Ｆ）  接着促進剤、
（Ｇ）  水捕捉剤０．５〜３０重量部、
任意に（Ｈ）  非反応性可塑剤、
任意に（Ｉ）添加剤、並びに
任意に（Ｊ）  アジュバント
を含むものである。
【０１１９】
本発明の組成物（Ｍ）は、いずれの場合も２５℃で、好ましくは５００〜１００００００ｍＰａｓ、より好ましくは１０００〜５０００００ｍＰａｓ、より好ましくは５０００〜１０００００ｍＰａｓの粘度を有する配合物である。
【０１２０】
本発明の組成物（Ｍ）は、湿気硬化性であり、これは、それらが好ましくは、水及び／又は大気中の湿気と接触して硬化する液体又はペースト状の組成物であることを意味する。
【０１２１】
本発明の組成物（Ｍ）は、任意の所望の従来の方法、例えば、湿気硬化性組成物の製造において慣用の種類の方法及び混合技術によって製造することができる。
【０１２２】
本発明のさらなる主題は、個々の成分を任意の順序で混合することによって本発明の組成物（Ｍ）を製造する方法である。
【０１２３】
そのような製造の過程で、触媒（Ｄ）が使用されている場合、それは好ましくは混合操作の最後にのみ添加される。
【０１２４】
この混合は、室温、即ち、０〜３０℃の温度で、周囲雰囲気の圧力、換言すれば約９００〜１１００ｈＰａで行うことができる。しかし、好ましくは、より高い温度、例えば、成分（Ｃ）が溶融状態にある３０〜１３０℃の範囲の温度で混合が行われる。さらに、揮発性化合物及び／又は空気を除去するために、例えば、３０〜５００ｈＰａの絶対圧のような減圧下で時々又は連続的に混合を行うことが可能である。
【０１２５】
本発明の混合は、好ましくは水分の非存在下で行われる。しかし、短時間の空気接触が一般的に可能であり、したがって、一般に、製造作業において費用がかかり、不便である不活性ガス技術が必要とされない。
【０１２６】
本発明の方法は、連続的又は不連続的に実施することができる。
【０１２７】
本発明の組成物（Ｍ）は、好ましくは、水の非存在下で貯蔵することができ、水の進入時に室温で架橋可能な一成分組成物である。しかし、本発明の組成物（Ｍ）はまた、水等のＯＨ含有化合物が第２の成分中に添加される２成分架橋系の一部であってもよい。
【０１２８】
空気の通常の含水量は、本発明の組成物（Ｍ）の架橋に十分である。本発明の組成物（Ｍ）は、好ましくは室温で架橋される。あるいは架橋は、必要に応じて、室温より高い又は低い温度で、例えば、−５〜１５℃又は３０〜５０℃で、及び／又は空気の通常の含水量を超える水分濃度によって実施されてもよい。
【０１２９】
架橋は、好ましくは１００〜１１００ｈＰａの圧力下、より具体的には周囲雰囲気の圧力下、換言すれば約９００〜１１００ｈＰａで実施される。
【０１３０】
本発明のさらなる主題は、本発明の組成物（Ｍ）及び／又は本発明に従って製造された組成物（Ｍ）を架橋することによって製造された成形品である。
【０１３１】
本発明の成形品は、好ましくはコーティング、特に２つの基材の間の接着剤の層である。
【０１３２】
本発明の組成物（Ｍ）は、有機ケイ素化合物をベースとする架橋性組成物がこれまで、好ましくは接着剤又は封止剤として、より好ましくは基材（接着されるべき基材の少なくとも１つは低エネルギー表面を有する）の接着のための接着剤として使用されてきた任意の目的に使用することができる。例は、ＥＰＤＭ、より詳細にはＥＰＤＭルーフィング膜、ＰＶＣ、ＰＥ及びＰＰのようなプラスチックの接着である。
【０１３３】
本発明の目的のための低エネルギー表面を有する基材は、６０ｍＮ／ｍ以下、より詳細には５０ｍＮ／ｍ以下の臨界表面エネルギーを有する基材、好ましくはプラスチックである。低エネルギー表面を有する材料の例は、ポリエチレン（ＰＥ）、ポリプロピレン（ＰＰ）、ポリテトラフルオロエチレン（ＰＴＦＥ）、ポリメチルメタクリレート（ＰＭＭＡ）、ポリ塩化ビニル（ＰＶＣ）又はポリエチレンテレフタレート（ＰＥＴ）である。
【０１３４】
本発明のさらなる主題は、本発明の組成物（Ｍ）を少なくとも１つの基材の表面に塗布し、次いでこの表面を接着されるべき第２の基材と接触させ、その後組成物（Ｍ）を架橋させる、基材の接着方法である。
【０１３５】
本発明のさらなる主題は、本発明の組成物（Ｍ）を少なくとも１つの基材の表面に塗布して架橋し、この被覆された表面を接着されるべき第２の基材と接触させる、基材の接着方法である。
【０１３６】
本発明に従って接着することができる基材の好ましい例は、ＥＰＤＭ、ＰＶＣ、ＰＥ、ＰＰ等のプラスチックだけでなく、コンクリート、鉱物基材、金属、ガラス、セラミック、塗装面又は木材である。互いに接着された材料は、同一であっても異なる材料であってもよい。
【０１３７】
本発明の組成物（Ｍ）は、製造が容易であるという利点を有する。
【０１３８】
さらに、本発明の組成物（Ｍ）は、特に上記のプラスチックのような低エネルギー表面での良好な接着性を示すという利点を有する。
【０１３９】
本発明の組成物（Ｍ）は、非常に高い貯蔵安定性及び高い架橋速度によって区別されるという利点を有する。
【０１４０】
さらに、本発明の架橋性組成物（Ｍ）は、加工が容易であるという利点を有する。
【０１４１】
下記の実施例では、全ての粘度の数字は２５℃の温度を基準にしている。他に示されない限り、以下の実施例は、周囲雰囲気の圧力、換言すれば約１０００ｈＰａで、室温、換言すれば約２３℃で又は反応物が 追加の加熱又は冷却なしに室温で混合された時に生じる温度で、約５０％の相対大気湿度で実施される。さらに、部及びパーセンテージにおける全てのデータは、他に示されない限り重量による。
【実施例】
【０１４２】
［発明例１］
＜接着剤配合物の製造＞
攪拌装置、冷却装置及び加熱装置を備えた５００ｍｌの反応容器中に、５００ｇ／ｍｏｌの平均モル質量Ｍｎを有するフェノール変性テルペン樹脂（仏国ダクス・セデックスのＤＲＴからＤＥＲＴＯＰＨＥＮＥ（Ｒ）  Ｔ１０５の商品名で市販されている）９７．２ｇを１２０℃で融解する。
【０１４３】
続いて、この温度で、一端にシラン末端を有し、５０００ｇ／ｍｏｌの平均モル質量Ｍｎを有し、ブチル末端基及び式−Ｏ−Ｃ（＝Ｏ）−ＮＨ−（ＣＨ２）３−Ｓｉ（ＯＣＨ３）３の末端基を有するポリプロピレングリコール（独国ミュンヘンのワッカー・ケミー社からＧＥＮＩＯＳＩＬ（Ｒ）  ＸＭ  ２５の名称で市販されている）４８．４ｇ、両端にシラン末端を有し、１２０００ｇ／ｍｏｌの平均モル質量Ｍｎを有し、式−Ｏ−Ｃ（＝Ｏ）−ＮＨ−ＣＨ２−Ｓｉ（ＣＨ３）（ＯＣＨ３）２の末端基を有するのポリプロピレングリコール（独国ミュンヘンのワッカー・ケミー社からＧＥＮＩＯＳＩＬ（Ｒ）  ＳＴＰ−Ｅ１０の名称で市販されている）４８．４ｇ、ビニルトリメトキシシラン４ｇ、Ｎ−（２−アミノエチル）−３−アミノプロピルトリメトキシシラン２ｇ、及び２０％Ｉｒｇａｎｏｘ（Ｒ）  １１３５（ＣＡＳ番号１２５６４３−６１−０）、４０％Ｔｉｎｕｖｉｎ（Ｒ）  ５７１（ＣＡＳ番号２３３２８−５３−２）及び４０％Ｔｉｎｕｖｉｎ（Ｒ）  ７６５（ＣＡＳ番号４１５５６−２６−７）の安定剤混合物（独国ＢＡＳＦ  ＳＥからＴＩＮＵＶＩＮ  Ｂ  ７５の名称で市販されている混合物）１．０ｇを添加し、撹拌によって均一に組み込む。
【０１４４】
このようにして得られた組成物を冷却し、３１０ｍｌのＰＥカートリッジに分注し、そこで検査前に２０℃で２４時間貯蔵する。
【０１４５】
［発明例２］
＜接着剤配合物の製造＞
手順は発明例１に記載した通りであるが、４８．４ｇのＧＥＮＩＯＳＩＬ（Ｒ）  ＸＭ  ２５の代わりに、一端がシランで終端され、５０００ｇ／ｍｏｌの平均モル質量Ｍｎを有し、ブチル末端基及び式−Ｏ−Ｃ（＝Ｏ）−ＮＨ−（ＣＨ２）−Ｓｉ（ＣＨ３）（ＯＣＨ３）２の末端基を有する、同量のポリプロピレングリコール（独国ミュンヘンのワッカー・ケミー社からＧＥＮＩＯＳＩＬ（Ｒ）  ＸＭ  ２０の名称で市販されている）を使用する。
【０１４６】
このようにして得られた組成物を冷却し、３１０ｍｌのＰＥカートリッジに分注し、そこで検査前に２０℃で２４時間貯蔵する。
【０１４７】
［発明例３］
＜接着剤配合物の製造＞
手順は発明例２に記載した通りであるが、混合物を２ｇのＮ−（２−アミノエチル）−３−アミノプロピルトリメトキシシランではなく、代わりに０．４ｇの１，８−ジアザビシクロ［５．４．０］ウンデカ−７−エン（ＤＢＵ）と混合する。
【０１４８】
このようにして得られた組成物を冷却し、３１０ｍｌのＰＥカートリッジに分注し、そこで検査前に２０℃で２４時間貯蔵する。
【０１４９】
［比較例１］
＜接着剤配合物の製造＞
手順は発明例１に記載した通りであるが、４８．４ｇのＧＥＮＩＯＳＩＬ（Ｒ）  ＸＭ  ２５及び４８．４ｇのＧＥＮＩＯＳＩＬ（Ｒ）  ＳＴＰ−Ｅ１０の代わりに、９６．８ｇのＧＥＮＩＯＳＩＬ（Ｒ）  ＳＴＰ−Ｅ１０を使用する。
【０１５０】
このようにして得られた組成物を冷却し、３１０ｍｌのＰＥカートリッジに分注し、そこで検査前に２０℃で２４時間貯蔵する。
【０１５１】
［比較例２］
＜接着剤配合物の製造＞
手順は発明例１に記載した通りであるが、４８．４ｇのＧＥＮＩＯＳＩＬ（Ｒ）  ＸＭ  ２５の代わりに、同量の２０００ｇ／ｍｏｌの平均モル質量Ｍｎを有する線状ＯＨ末端ポリプロピレングリコールを使用する。
【０１５２】
このようにして得られた組成物を冷却し、３１０ｍｌのＰＥカートリッジに分注し、そこで検査前に２０℃で２４時間貯蔵する。
【０１５３】
［比較例３］
＜接着剤配合物の製造＞
９６．８ｇのＧＥＮＩＯＳＩＬ（Ｒ）  ＸＭ  ２５を、約２５℃で、２つのクロスアームミキサーを備えた、ＰＣ−レイバーシステム（Ｌａｂｏｒｓｙｓｔｅｍ）の実験室プラネタリーミキサー中で、９６．８ｇのＧＥＮＩＯＳＩＬ（Ｒ）  ＳＴＰ−Ｅ１０、４ｇのビニルトリメトキシシラン、及び２ｇのＮ−（２−アミノエチル）−３−アミノプロピルトリメトキシシランと２００ｒｐｍで１分間混合する。その後、混合物を均質化し、部分的な真空（約１００ｍｂａｒ）下で２００ｒｐｍで１分間撹拌して泡を除去する。
【０１５４】
このようにして得られた組成物を冷却し、３１０ｍｌのＰＥカートリッジに分注し、そこで検査前に２０℃で２４時間貯蔵する。
【０１５５】
［実施例４］
＜製造された接着剤の特性プロファイルの決定＞
ＥＰＤＭフィルムをエタノールで洗浄し、乾燥させた後、各々長さ１０ｃｍ及び幅２ｃｍのストリップに切断する。その後、いずれの場合も３つのこれらのストリップを、一端から７ｃｍの長さにわたって、それぞれ実施例１〜３及び比較例１〜３からの接着剤配合物の１つで被覆する。したがってストリップの一端の長さ３ｃｍの領域は塗られていないままである。いずれの場合も、接着剤の塗布層の厚さは２００μｍである。
【０１５６】
記載された方法で部分的に被覆されたフィルムストリップを、続いて同じサイズの被覆されていないＥＰＤＭフィルムストリップに接着し、この２つのストリップを互いに重なり合って配置し、重量１ｋｇのプレートで一晩かけて重しをする。したがって、共通の接着領域は、７×２ｃｍであり、２つのフィルムストリップが互いに結合しないで上下に位置する３×２ｃｍの領域に接。
【０１５７】
このようにして接着したフィルムを、標準条件（２３℃及び５０％相対湿度）下で７日間貯蔵する。その後、未接着のフィルム端部を分割し、ツヴィック（Ｚｗｉｃｋ）社の材料試験機Ｚ０１０に固定する。接着フィルムを引き離すのに必要な力を測定する。得られた測定値を表１に示す。
【０１５８】
【表１】
2019524902.tif 000002
【手続補正書】
【提出日】平成29年3月2日(2017.3.2)
【手続補正１】
【補正対象書類名】特許請求の範囲
【補正対象項目名】全文
【補正方法】変更
【補正の内容】
【特許請求の範囲】
【請求項１】
（Ａ）  以下から選択されるシラン架橋ポリマー１００重量部、
式Ｒ２−Ｏ−Ｚ１−Ｏ−ＣＯ−ＮＨ−（ＣＨ２）−ＳｉＲａ（ＯＲ１）３−ａ  （Ｉ）のポリマー（Ａ１）
及び
式Ｒ４−Ｏ−Ｚ２−Ｏ−ＣＯ−ＮＨ−（ＣＨ２）３−Ｓｉ（ＯＲ３）３  （ＩＩ）のポリマー（Ａ２）、
［式中
Ｚ１は、Ｃ結合したヒドロキシル基を含まない二価のポリマー基を示し、
Ｚ２は、Ｃ結合したヒドロキシル基を含まない二価のポリマー基を示し、
Ｒは、同一であっても異なっていてもよく、一価のＳｉＣ結合した置換されていてもよいヒドロカルビル基を表し、
Ｒ１は、同一であっても異なっていてもよく、水素原子又は一価の置換されていてもよいヒドロカルビル基を表し、
Ｒ３は、同一であっても異なっていてもよく、水素原子又は一価の置換されていてもよいヒドロカルビル基を表し、
Ｒ２は、一価の置換されていてもよいヒドロカルビル基を表し、
Ｒ４は、一価の置換されていてもよいヒドロカルビル基を表し、
ａは、０又は１である。］
（Ｂ）  以下の式の少なくとも２つの末端基を有するシラン架橋ポリマー０〜３００重量部、
−ＳｉＲ７ｃ（ＯＲ８）３−ｃ  （ＩＩＩ）、
［式中、
Ｒ７は、同一であっても異なっていてもよく、一価のＳｉＣ結合した、置換されていてもよいヒドロカルビル基を表し、
Ｒ８は、同一であっても異なっていてもよく、水素原子又は一価の置換されていてもよいヒドロカルビル基を表し、
ｃは、０、１又は２である。］
並びに
（Ｃ）  粘着付与樹脂２０〜４００重量部
を含む組成物（Ｍ）であって、
粘着付与樹脂（Ｃ）が、
（Ｃ１）  フェノール変性テルペン樹脂、
（Ｃ２）  炭化水素樹脂、
（Ｃ３）  ロジン、及び
（Ｃ４）  アクリル酸エステル樹脂
から選択される化合物を含むことを特徴とする、組成物（Ｍ）。
【請求項２】
基Ｚ１及びＺ２が、Ｃ結合したヒドロキシル基を含まない線状ポリオキシアルキレン基であることを特徴とする、請求項１に記載の組成物。
【請求項３】
基Ｒ２及びＲ４が、互いに独立して、ハロゲン原子で置換されていてもよい１〜１０個の炭素原子を有するアルキル基であることを特徴とする、請求項１又は２に記載の組成物。
【請求項４】
成分（Ｂ）を１０〜３００重量部の量で含むことを特徴とする、請求項１から３のいずれか一項に記載の組成物。
【請求項５】
水捕捉剤（Ｇ）を含むことを特徴とする、請求項１から４のいずれか一項に記載の組成物。
【請求項６】
（Ａ）  ポリマー（Ａ１）及びポリマー（Ａ２）から選択されるポリマー１００重量部、
（Ｂ）  式（ＩＩＩ）の少なくとも２つの末端基を有するシラン架橋ポリマー２０〜２００重量部、
（Ｃ）  粘着付与樹脂４０〜３００重量部、
（Ｄ）  触媒０．１〜３０重量部、
任意に（Ｅ）  充填剤、
任意に（Ｆ）  接着促進剤、
（Ｇ）  水捕捉剤０．５〜３０重量部、
任意に（Ｈ）  非反応性可塑剤、
任意に（Ｉ）添加剤、並びに
任意に（Ｊ）  アジュバント
を含むものであることを特徴とする、請求項１から５のいずれか一項に記載の組成物。
【請求項７】
個々の成分を任意の順序で混合することによって、請求項１から６のいずれか一項に記載の組成物（Ｍ）を製造する方法。
【請求項８】
請求項１から６のいずれか一項に記載の組成物（Ｍ）又は請求項７に記載のように製造された組成物（Ｍ）を架橋して製造された成形品。
【請求項９】
請求項１から６のいずれか一項に記載の組成物（Ｍ）又は請求項７に記載のように製造された組成物（Ｍ）を少なくとも１つの基材の表面に塗布し、次いでこの表面を接着されるべき第２の基材と接触させ、その後組成物（Ｍ）を架橋させる、基材の接着方法。
【請求項１０】
請求項１から６のいずれか一項に記載の組成物（Ｍ）又は請求項７に記載のように製造された組成物（Ｍ）を少なくとも１つの基材の表面に塗布して架橋し、この被覆された表面を接着されるべき第２の基材と接触させる、基材の接着方法。
【国際調査報告】
2019524902.tif 000003
2019524902.tif 000004
2019524902.tif 000005
2019524902.tif 000006